(57)【要約】【課題】放電の発生を抑制しつつ、電子雪崩増幅の際に十分な増幅率が得られる電子増幅用基板およびその製造方法を提供する。【解決手段】  絶縁性を有するガラス基材１１と、ガラス基材１１の両主面に形成された導電層１２，１３と、ガラス基材１１と導電層１２，１３との積層体１４に形成された複数の貫通孔１５と、を備え、導電層表面への電圧印加時の両導電層間の電位差により貫通孔１５内に電界を形成して当該貫通孔内にて電子雪崩増幅を起こすように構成された電子増幅用基板１０であって、ガラス基材１１の少なくとも一方の主面上に、絶縁部２０が、当該絶縁部の一方の端部はガラス基材１１の貫通孔１５の開口部を取り囲み、かつ他方の端部が導電層の端部１２ａ、１３ａと接するように形成されている。【選択図】図２
2014170642.tif 000002
【特許請求の範囲】
【請求項１】
絶縁性を有するガラス基材と、
前記ガラス基材の両主面に形成された導電層と、
前記ガラス基材と前記導電層との積層体に形成された複数の貫通孔と、を備え、
前記導電層表面への電圧印加時の両導電層間の電位差により前記貫通孔内に電界を形成して当該貫通孔内にて電子雪崩増幅を起こすように構成された電子増幅用基板であって、
前記ガラス基材の少なくとも一方の主面上に、絶縁部が、当該絶縁部の一方の端部は前記ガラス基材の前記貫通孔の開口部を取り囲み、かつ他方の端部が前記導電層の端部と接するように形成されていることを特徴とする電子増幅用基板。
【請求項２】
前記ガラス基材の少なくとも一方の主面上の前記導電層の端部が、前記ガラス基材の前記貫通孔の開口部よりも後退するように形成されていることを特徴とする請求項１に記載の電子増幅用基板。
【請求項３】
検出器を構成するドリフト電極と読み出し電極との間に配置された前記電子増幅用基板であって、
前記読み出し電極と対向する主面に形成された前記導電層の端部が、前記ガラス基材の前記貫通孔の開口部よりも後退していることを特徴とする請求項２に記載の電子増幅用基板。
【請求項４】
検出器を構成するドリフト電極と読み出し電極との間に配置された前記電子増幅用基板であって、
前記電子増幅用基板の断面において、前記主面の両方に形成された前記導電層の端部が、前記ガラス基材の前記貫通孔の開口部よりも後退していることを特徴とする請求項２または３に記載の電子増幅用基板。
【請求項５】
前記ガラス基材に形成された前記貫通孔の角部が面取りされていることを特徴とする請求項１〜４のいずれかに記載の電子増幅用基板。
【請求項６】
レーザー光線を用いる加工により、前記導電層の端部が前記ガラス基材の前記貫通孔の開口部よりも後退していることを特徴とする請求項１〜５のいずれかに記載の電子増幅用基板。
【請求項７】
前記ガラス基材は、感光性ガラスから構成されていることを特徴とする請求項１〜６に記載の電子増幅用基板。
【請求項８】
絶縁性を有するガラス基材と、
前記ガラス基材の両主面に形成された導電層と、
前記ガラス基材と前記導電層との積層体に形成された複数の貫通孔と、を備え、
前記導電層表面への電圧印加時の両導電層間の電位差により前記貫通孔内に電界を形成して当該貫通孔内にて電子雪崩増幅を起こすように構成された電子増幅用基板を製造する方法であって、
前記導電層をレーザー光線を用いて加工することにより、前記ガラス基材の少なくとも一方の主面に形成された前記導電層の端部を、前記ガラス基材の前記貫通孔の開口部よりも後退させる工程と、を有することを特徴とする電子増幅用基板の製造方法。
【発明の詳細な説明】
【技術分野】
【０００１】
本発明は、電子増幅用基板および電子増幅用基板の製造方法に関する。
【背景技術】
【０００２】
近年、粒子線または電磁波の検出を行う検出器として、ガス電子増幅器（Gas Electron Multiplier、以下「ＧＥＭ」と略す。）による電子雪崩増幅を利用したものが知られている。
【０００３】
一般的なＧＥＭは、ポリイミド等の絶縁性を有した板状部材の両面が銅等の導電性を有した電極層によって被覆され、さらに板状部材と電極層との積層体の表裏に貫通する複数の貫通孔が形成されてなる電子増幅用基板を備えている。そして、電子増幅用基板を検出用ガス中に配置した状態で、その電子増幅用基板における各電極層間に電位差を与えて複数の貫通孔の孔内に強い電場を作り出し、その電場によって電子雪崩増幅を起こして電離電子数を増やして信号として捉え得るようにしている。このようにすることで、検出用ガス中での電離電子についての測定を可能にしている（たとえば特許文献１参照）。
【０００４】
ところで、ＧＥＭに関しては、電子増幅用基板の一枚あたりにつき、電子雪崩増幅の際に高い増幅率（ゲイン）を得られるようにすることが求められている。一枚あたりで高い増幅率が得られれば、電子増幅用基板の多段化が不要となるからであり、また測定能力の向上により、たとえば粒子線の一例である中性子線について検出可能となることも期待できるからである。
【０００５】
高い増幅率を得るためには、たとえば、電子増幅用基板における各電極層に印加する電圧を高くして、電極層間の電位差を増大させることにより、貫通孔内に強い電場を形成することが考えられる。ところが、印加する電圧を高くすると、各電極層の間（すなわち貫通孔の孔内）にて放電が発生し易くなってしまい、その放電が原因で電離電子の測定を行うため（すなわち信号読み出しのため）の電気回路等が破壊されてしまうおそれがある。
【０００６】
このことから、ＧＥＭを構成する電子増幅用基板については、図７に示すように、貫通孔５１の孔内での放電の発生を抑制することを目的として、板状部材５２の両面のそれぞれの側に、ガードリング部５３を設けることが提案されている（たとえば非特許文献１参照）。ガードリング部５３は、貫通孔５１の開口部外周に沿って形成された平面リング状の空隙溝である。空隙溝であるガードリング部５３を設けると、貫通孔５１の開口部の周縁には、電極層５４とは導通しないランド部５５が存在することになる。このようなガードリング部５３およびランド部５５が存在する構成の電子増幅用基板では、板状部材５２の両面に配された各電極層５４に電圧を印加すると、電極層５４とランド部５５との間で生じる誘電作用により、板状部材５２の両面に配された各ランド部５５の間（すなわち貫通孔５１の孔内）に電場が形成される。ただし、電極層５４とランド部５５との間では、ガードリング部５３が電気抵抗となるので電圧降下が生じる。したがって、ガードリング部５３およびランド部５５が存在しない場合と比べると、電極層５４に対して同じ電圧を印加しても、貫通孔５１の周縁部近傍の電極層５４では電圧降下が生じるため、貫通孔５１の孔内での放電が発生し難くなる。
【先行技術文献】
【特許文献】
【０００７】
【特許文献１】特開２００６−３０２８４４号公報
【非特許文献】
【０００８】
【非特許文献１】三津谷有貴、「ＧｌａｓｓＧＥＭ検出器の開発」、Isotope News 2011年3月号  PP16-18、2010 IEEE Nuclear Science Symposium、October30-November5、N66-5,Knoxville,ＵＳＡ
【発明の概要】
【発明が解決しようとする課題】
【０００９】
しかしながら、板状部材５２の両面に対してガードリング部５３を設けた構造を有する電子増幅用基板には、以下に述べるような難点がある。
【００１０】
上記の構造では、板状部材５２の両面のそれぞれで電圧降下が生じるため、ガードリング部５３およびランド部５５が存在しない場合に比べると、同じ電圧を印加しても当該両面の各ランド部５５の間（すなわち貫通孔５１の孔内）に強い電場を形成することができない。これを回避するためには、電圧降下を考慮した高電圧を印加することも考えられるが、その場合は、ガードリング部５３の溝幅が板状部材５２の板厚に比べて非常に小さいことから、そのガードリング部５３を挟む電極層５４とランド部５５との間で放電が発生するおそれが生じてしまう。
【００１１】
すなわち、上記の構造では、貫通孔５１の孔内に強い電場を形成することが難しく、電子雪崩増幅の際に十分な増幅率を得られなくなることが考えられる。一方、貫通孔５１の孔内に強い電場を形成しようとすると、貫通孔５１の孔内以外の箇所にて放電が発生してしまうおそれがある。
【００１２】
そこで、本発明は、貫通孔近傍の電極層（電極層の端部近傍）において印加電圧を低下させることなく、信号読み出しのための電気回路等の破壊に繋がる放電の発生を抑制しつつ、電子雪崩増幅の際に十分な増幅率を得ることを可能にする電子増幅用基板およびその製造方法を提供することを目的とする。
【課題を解決するための手段】
【００１３】
上記目的を達成するために、本発明の態様は、
絶縁性を有するガラス基材と、
前記ガラス基材の両主面に形成された導電層と、
前記ガラス基材と前記導電層との積層体に形成された複数の貫通孔と、を備え、
前記導電層表面への電圧印加時の両導電層間の電位差により前記貫通孔内に電界を形成して当該貫通孔内にて電子雪崩増幅を起こすように構成された電子増幅用基板であって、
前記ガラス基材の少なくとも一方の主面上に、絶縁部が、当該絶縁部の一方の端部は前記ガラス基材の前記貫通孔の開口部を取り囲み、かつ他方の端部が前記導電層の端部と接するように形成されていることを特徴とする電子増幅用基板である。
【００１４】
本発明の別の態様は、
絶縁性を有するガラス基材と、
前記ガラス基材の両主面に形成された導電層と、
前記ガラス基材と前記導電層との積層体に形成された複数の貫通孔と、を備え、
前記導電層表面への電圧印加時の両導電層間の電位差により前記貫通孔内に電界を形成して当該貫通孔内にて電子雪崩増幅を起こすように構成された電子増幅用基板を製造する方法であって、
形成された前記導電層をレーザー光線を用いて加工することにより、前記ガラス基材の少なくとも一方の主面に形成された前記導電層の端部を、前記ガラス基材の前記貫通孔の開口部よりも後退させる工程と、を有することを特徴とする電子増幅用基板の製造方法である。
【発明の効果】
【００１５】
本発明によれば、電極層に印可する電圧を低下させることなく、信号読み出しのための電気回路等の破壊に繋がる放電の発生を抑制しつつ、電子雪崩増幅の際に十分な増幅率を得ることが可能となる。
【図面の簡単な説明】
【００１６】
【図１】図１は、本実施形態における検出器の概略構成例を示す説明図である。
【図２】図２は、本実施形態における電子増幅用基板の要部構成例を示す説明図であり、（ａ）は斜視図、（ｂ）は側断面図である。
【図３】図３は、電子増幅用基板の一例を示す図である。
【図４】図４は、本実施形態に係る電子増幅用基板において、ガラス基材の角部が面取りされている例を示す図である。
【図５】図５は、本実施形態に係る電子増幅用基板を製造する方法の一例を示す説明図（その１）である。
【図６】図６は、本実施形態に係る電子増幅用基板を製造する方法の一例を示す説明図（その２）である。
【図７】図７は、従来における電子増幅用基板の要部構成例を示す斜視図である。
【発明を実施するための形態】
【００１７】
以下、本発明を、図面に示す実施形態に基づき、以下の順序で詳細に説明する。
１．検出器の概略構成
２．電子増幅用基板の構成
３．電子増幅用基板の製造方法
４．検出器における電離電子の測定手順
５．本実施形態の効果
６．変形例等
【００１８】
（１．検出器の概略構成）
まず、本実施形態に係る電子増幅用基板を用いて構成される検出器の概略構成について説明する。検出器は、検出ガス中での電子雪崩増幅を利用して電離電子についての測定を行うことを可能にし、これにより粒子線または電磁波の検出を行うように構成されたものである。
【００１９】
検出器が利用する「電子雪崩増幅」とは、強い電場の中で自由電子が気体分子と衝突すると新たな電子が叩き出され、これが電場で加速されてさらに別の分子と衝突することにより加速度的に電子数が増える現象をいう。電子雪崩増幅を利用する検出器には、たとえばガス比例計数管（Capillary Gas Proportional Counter；ＣＧＰＣ）も含まれるが、本実施形態ではＧＥＭを用いて電子雪崩増幅を起こすものを検出器と呼ぶ。
【００２０】
ここで「ＧＥＭ」とは、二次元配列された微細な複数の貫通孔を有する電子増幅用基板を検出ガス中に配置した状態で、その電子増幅用基板における貫通孔の孔内に強い電場を作り出し、その電場によって電子雪崩増幅を起こすように構成されたものをいう。電子増幅用基板は、単板状のものであってもよいし、複数枚が多層化されたものであってもよい。
【００２１】
検出器での検出対象となり得る「粒子線」には、アルファ線、ベータ線、陽子線、重荷電粒子線、電子線（原子核崩壊によらず加速器で電子を加速するもの）、中性子線、宇宙線等が含まれる。また「電磁波」には、電波（低周波、超長波、長波、中波、短波、超短波、マイクロ波）、光（赤外線、可視光線、紫外線）、Ｘ線、ガンマ線等が含まれる。これらのうちでいずれのものを検出対象とするかは、検出ガスの種類や作り出す電場の強さ等を適宜選択することによって、所望のものに設定することが可能である。
【００２２】
上記の検出器、すなわちＧＥＭによる電子雪崩増幅を利用して粒子線または電磁波の検出を行う検出器は、図１に示す構成を有している。
【００２３】
図１に示す検出器１は、所定種類の検出ガスが充填されるチャンバ２の内部に、ドリフト電極３と読み出し電極４とを備えるとともに、これらドリフト電極３と読み出し電極４との間に配置された電子増幅用基板１０を備えている。電子増幅用基板１０は、電子雪崩増幅を起こしてＧＥＭとしての機能を実現するもので、ガラス基材１１の主面の両方に導電層１２，１３が形成されてなる積層体１４に複数の貫通孔１５が二次元配列されて構成されている。複数の貫通孔１５は、電子増幅用基板１０を平面視した場合に各々が円形形状を有し、互いが一定の間隔で配列されている。なお、チャンバ２内には、外部から検出対象となる粒子線または電磁波が入射し得るように構成されている。
【００２４】
チャンバ２内のドリフト電極３および読み出し電極４に対しては、図示せぬ電源部から所定の電圧が印加されるようになっている。さらに、電子増幅用基板１０の両主面における各導電層１２，１３に対しても、それぞれが電極として機能するように図示せぬ電源部から所定の電圧が印加されるようになっている。このような電源部からの電圧印加により、ドリフト電極３と電子増幅用基板１０の間の領域（以下「ドリフト領域」という。）５には電界Ｅ１が発生し、電子増幅用基板１０と読み出し電極４の間の領域（以下「インダクション領域」という。）６には電界Ｅ３が発生する。また、電子増幅用基板１０の貫通孔１５の孔内には電界Ｅ２が発生する。そして、貫通孔１５の孔内で電界Ｅ２が収束され、ここに侵入した電子が加速されることにより電子雪崩増幅が生じ、この電子雪崩増幅により増倍された電子を読み出し電極４で測定するように構成されている。
【００２５】
また、読み出し電極４には、保護回路、増幅回路、ノイズフィルタ回路等としての機能を備えた集積回路（Application Specific Integrated Circuit、以下「ＡＳＩＣ」と略す。）７が接続されている。このＡＳＩＣ７は、読み出し電極４での測定結果について、外部装置（たとえば検出器１の上位装置）への信号出力を可能にするためのもので、信号読み出しのための電気回路として機能するものである。すなわち、検出器１は、電子増幅用基板１０の貫通孔１５の孔内で生じた電子雪崩増幅により増倍された電子を読み出し電極４で測定し、その測定結果を読み出し電極４に接続するＡＳＩＣ７を通じて外部へ出力するように構成されている。
【００２６】
（２．電子増幅用基板の構成）
次に、本実施形態に係る電子増幅用基板１０の構成を図２を用いて説明する。
【００２７】
電子増幅用基板１０は、ガラス基材１１の主面の両方に導電層１２，１３が形成されてなる積層体１４に複数の貫通孔１５が二次元配列されている構成を有している。なお、図２では、１つの貫通孔のみを図示している。各導電層１２，１３に電圧を印加して両導電層１２，１３間に電位差を与えることにより、貫通孔１５内に電界を形成して当該貫通孔１５内にて電子雪崩増幅が生じる。
【００２８】
このような電子増幅用基板１０を構成する基材には絶縁性を有する材料であることが要求される。たとえば一般的なＧＥＭであればポリイミド等の樹脂材料を基材として用いているが、樹脂材料は耐熱性、平滑性、剛性等が低く、またアウトガスが生じ得るといった問題がある。したがって、本実施形態では、絶縁性を有する材料としてガラス基材１１を用いている。ただし、ガラス基材１１は、微細な孔径を有する貫通孔１５が微細なピッチで配列されて形成されるため、微細な加工が可能なガラス材料が用いられる。本実施形態では、このようなガラス基材として感光性ガラスを用いることが好ましい。感光性ガラスを用いることで、半導体製造プロセスで用いられる微細加工技術を適用し、所望の寸法および配列ピッチを有する複数の貫通孔を形成することができる。
【００２９】
本実施形態では、「感光性ガラス」として、ＳｉＯ２−Ｌｉ２Ｏ−Ａｌ２Ｏ３系ガラスに、感光性成分として少量のＡｕ,Ａｇ,Ｃｕが含まれ、さらに増感剤としてＣｅＯ２が含まれるガラスを用いる。感光性ガラスに紫外線を照射することにより、増感剤と感光性成分との間で酸化還元反応が起こり、金属原子が生じる。この状態で、さらに加熱すると、金属原子が凝集しコロイドが形成され、このコロイドを結晶核にしてＬｉ２Ｏ・ＳｉＯ２（メタケイ酸リチウム）の結晶が析出して成長する。析出するＬｉ２Ｏ・ＳｉＯ２（メタケイ酸リチウム）はフッ化水素（ＨＦ）に容易に溶解し、その溶解速度は、紫外線が照射されていないガラス部分の溶解速度と比べると約５０倍程度の差がある。この溶解速度差を利用することで、紫外線を照射した部分（結晶部分）のみをエッチングするという選択的エッチングが可能となり、機械加工を用いることなく微細な加工を行うことができる。このような感光性ガラスとしては、たとえばＨＯＹＡ株式会社製の「ＰＥＧ３（商品名）」が挙げられる。
【００３０】
また、電子増幅用基板１０において、ガラス基材１１の主面の両方にはそれぞれ導電層１２，１３が形成されている。導電層１２，１３は、導電性を有する材料によって形成されており、その表層は電極層としての役割を有している。導電性を有する材料としては、たとえばＣｕ（銅）等の金属材料を用いることができる。ただし、導電層１２，１３は、必ずしも単層構造である必要はなく、各層が電気的に接続されていれば多層構造のものであってもよい。たとえば、ガラス基材１１に対する密着性を向上させるためにＣｒ（クロム）等の層をガラス基材１１と銅層との間に介在させてもよい。
【００３１】
本実施形態に係る電子増幅用基板１０においては、図２（ａ）および（ｂ）に示すように、貫通孔１５の全周に渡り、導電層１２、１３の端部１２ａ、１３ａが貫通孔１５の開口部から後退している。換言すれば、基板１０に形成された貫通孔１５は、ガラス基材１１に形成された貫通孔１５ａと、導電層１２，１３に形成された２つの貫通孔１５ｂと、から構成されている。図２（ａ）および（ｂ）から明らかなように、貫通孔１５ｂの径は、貫通孔１５ａの径よりも大きくなっている。
【００３２】
このような構造を有することで、導電層１２、１３の端部１２ａ、１３ａが、ガラス基材１１の貫通孔１５ａの開口部と面一である場合（貫通孔１５ｂの径と貫通孔１５ａの径とが同じである場合）に比べると、面一な位置と後退した位置との間には導電層が存在しておらず、絶縁部２０が形成されていることになる。すなわち、貫通孔１５ａの開口部は、絶縁部２０の一方の端部に取り囲まれており、かつ絶縁部２０の他方の端部は導電層の端部と接触している。なお、本実施形態では、この絶縁部２０は、導電層１２，１３が形成されていないスペースから構成されている。換言すれば、当該スペースに存在する気体（チャンバに充填される検出ガス等）により絶縁作用が生じている。また、絶縁部２０は、絶縁性を有する樹脂等で構成してもよい。
【００３３】
導電層の端部には、電子増幅用基板に電圧が印加され電界が生じた際に、電気力線が集中しやすい傾向にある。そのため、図２（ｂ）において点線で示されているように、導電層の端部が貫通孔の開口部と面一の位置にあると、電子増幅用基板の両主面に形成された導電層間、すなわち、導電層１２と導電層１３との間で放電が起こりやすくなってしまう。
【００３４】
貫通孔を介して、このような導電層間の放電が生じた場合、基板にダメージが加わることに加え、当該貫通孔において電子増幅雪崩を生じない、あるいは不十分となってしまう。また、読み出し電極４に接続されているＡＳＩＣ７が破壊されるおそれがある。そのため、放電を生じると、電子増幅用基板としての性能が発揮できなくなってしまう。
【００３５】
これに対し、本実施形態では、上記の絶縁部２０が存在することにより、導電層１２の端部１２ａと導電層１３の端部１３ａとの間の距離が大きくなる。このことは、導電層１２，１３間を結ぶ仮想的な導電路が長くなることを意味するので、導電層間の放電を抑制することができる。しかも、放電距離が単に長くなるだけでなく、電気力線が集中する孔の周辺部分を孔から遠ざけることができる。したがって、導電層の端部が貫通孔の開口部からわずかに後退するだけで放電が抑制されると考えられる。なお、導電層１２，１３の端部は貫通孔１５ａの開口部から後退しており、当該端部と開口部との間には導電部が存在しないため、導電層の端部近傍においても印可電圧は低下しない。
【００３６】
ところで、一般的には、導電層１２，１３の端部１２ａ、１３ａが後退した場合には、貫通孔１５内部において電気力線の数が減少し、ひいては当該貫通孔１５における増幅率の低下につながることが容易に予想される。したがって、当業者は導電層１２，１３の端部１２ａ、１３ａを貫通孔１５ａの開口部から後退させるという構成には到達しない。しかしながら、本発明者は、端部を後退させることによる貫通孔１５内での増幅率の低下よりも、放電を抑制することにより印加電圧を高くして増幅率を向上させる効果の方が実際には大きいと考え、上記の構成に想到した。
【００３７】
なお、図２（ｂ）では、点線で示されているように、導電層１２，１３の端部は、貫通孔の開口部と面一の位置にあるが、図３に示すように、貫通孔の形成手段によっては、製造時のバラツキや寸法公差が原因で、実際の電子増幅用基板において、貫通孔の開口部よりも導電層の端部が、貫通孔の中心側へ飛び出していることがある。このような場合には、各導電層の端部同士が対向していることとなり、より放電しやすくなってしまう。したがって、上記の構成を採用することにより大きな効果を得ることができる。
【００３８】
導電層１２，１３の端部１２ａ、１３ａの後退距離は、端部の後退による当該貫通孔における増幅率の低下と、放電の抑制による増幅率の向上と、を考慮して決定すればよいが、端部の後退による放電抑制の効果が大きいため、当該後退距離は小さいことが好ましく、本実施形態では、３０μｍ以下であることが好ましい。また、端部の後退距離は、微細加工技術の精度等にも依存する。本実施形態では、たとえば、貫通孔１５の径が１７０〜１８５μｍであり、貫通孔の配列ピッチが２８０μｍである場合には、当該後退距離は１０μｍ程度である。
【００３９】
なお、図２（ａ）および（ｂ）では、導電層１２、１３に形成された貫通孔１５ｂの周縁部（絶縁部２０）は、ガラス基材１１に形成された貫通孔１５ａを環状に取り囲んでいる。すなわち、端部の後退距離が貫通孔１５の全周にわたり一定となるように絶縁部が形成されているが、貫通孔の全周にわたって、貫通孔の開口部から後退するように形成されていれば、後退距離は一定でなくてもよい。すなわち、当該後退距離が変化するように、絶縁部が形成されていてもよい。また、導電層１２における端部の後退距離と、導電層１３における端部の後退距離と、が異なっていてもよい。
【００４０】
本実施形態では、図４に示すように、ガラス基材１１の貫通孔１５ｂの開口部の角部１１ａが面取りされていることが好ましい。ガラス基材は絶縁性であるため、貫通孔内で増幅される電子がガラス基材に帯電（チャージアップ）することがある。チャージアップは、稜線部など鋭敏な部分に生じやすいため、角部を面取りすることが好ましい。面取りの形状としては特に制限されず、チャージアップを抑制できる程度の形状であればよい。たとえば、角部を平面状としてもよいし、丸みを帯びた形状としてもよい。
【００４１】
また、感光性ガラスである「ＰＥＧ３」は、体積抵抗率が８．５×１０１２Ωｍ程度であるため、体積抵抗率が１０１５Ωｍ以上であるポリイミド等に比べると、絶縁抵抗の低さにより帯電し難い。そのため、面取りを行うことでチャージアップがより抑制される。なお、面取りすることにより、導電層１２，１３間の放電が生じやすくなる可能性が考えられるため、その点を考慮して面取り量を設定することが好ましい。
【００４２】
（３．電子増幅用基板の製造方法）
次に、本実施形態に係る電子増幅用基板１０の製造方法を図５および６を用いて説明する。
【００４３】
本実施形態では、まず、図５（ａ）に示すように、「ＰＥＧ３」等の感光性ガラスから構成される平板状のガラス基材１１を準備する。このガラス基材１１は、所望の寸法を有しており、たとえば、外形が３００ｍｍ×３００ｍｍの矩形状であり、厚さが０．３ｍｍ〜１ｍｍ程度である。
【００４４】
そして、図５（ｂ）に示すように、準備したガラス基材１１上に、所望のパターンが形成されたフォトマスク２１を重ね、そのフォトマスク２１を介してガラス基材１１に対して紫外線２２を照射する。これにより、ガラス基材１１では、紫外線が照射された箇所において、感光性成分と増感剤との間で酸化還元反応が起こり、金属原子が生じる。
【００４５】
続いて、紫外線照射後のガラス基材１１に対して、たとえば４５０〜６００℃の温度で熱処理をする。そうすると、ガラス基材１１では、図５（ｃ）に示すように、紫外線照射によって生じた金属原子が凝集しコロイドを形成し、このコロイドを結晶核にしてＬｉ２Ｏ・ＳｉＯ２（メタケイ酸リチウム）の結晶部分２３が析出して成長する。
【００４６】
ここで析出するＬｉ２Ｏ・ＳｉＯ２（メタケイ酸リチウム）は、上述したように、ＨＦ（フッ化水素）に容易に溶解するため、図５（ｄ）に示すように、ガラス基材１１に対してＨＦを用いたエッチングを行う。これにより、熱処理で析出した結晶部分２３を除去するエッチング、すなわちＨＦに対する溶解速度差を利用した選択的エッチングを行うことができる。その結果、機械加工を用いることなくフォトマスク２１のパターンと略同等の精度の微細（たとえば、孔径φ３０μｍ〜１７０μｍ程度、配列ピッチ５０μｍ〜３４０μｍ程度）な貫通孔１５をガラス基材１１に形成することができる。
【００４７】
次に、図５（ｅ）に示すように、貫通孔が形成されたガラス基材１１の主面の両方に対して、導電層１２，１３を形成する。本実施形態では、クロム（Ｃｒ）層と銅（Ｃｕ）層との２層構造を有する導電層を形成する。
【００４８】
導電層を形成する方法としては特に制限されず、スパッタリング法、メッキ法等を用いればよい。本実施形態では、スパッタリング法により、まず、貫通孔が形成されたガラス基材の表面にクロム層を形成し、その上に銅層を形成する。導電層の厚みは、たとえば、２μｍ程度とする。
【００４９】
その後、ガラス基材１１の導電層１２、１３の端部を、ガラス基材１１の貫通孔１５の開口部から後退させる。導電層の端部を後退させる方法としては、特に制限されず、たとえば、レーザー光線を用いて導電層の一部を除去する方法、レジスト膜あるいはマスクを用いてエッチングにより導電層の一部を除去する方法等が例示される。本実施形態では、レーザー光線を用いる加工により、導電層の端部を後退させる。
【００５０】
具体的には、図６（ａ）に示すように、所定のエネルギーを有するレーザー光線３１を、導電層１２，１３の除去予定部分３０である貫通孔１５の周縁部に照射し、導電層１２，１３部分に形成された貫通孔１５ｂの径を大きくする、すなわち、ガラス基材１１に形成された貫通孔１５ａの径よりも大きな径（たとえば、貫通孔１５ａの径よりも４０μｍ大きな径）を有する孔が導電層に形成されるようにレーザー光線３１を走査する。走査後、レーザー光線３１が照射された導電層（クロム層および銅層）の除去予定部分３０は蒸散し、導電層１２，１３の端部１２ａ、１３ａが貫通孔の開口部から後退し、絶縁部２０が形成される。すなわち、図６（ｂ）に示すような構成を有する電子増幅用基板が得られる。
【００５１】
レーザー光線としては、ＵＶレーザーあるいはフェムト秒レーザーが好ましい。レーザー光線の出力は、端部の後退量、除去する導電層の組成、厚み等を考慮して決定すればよい。
【００５２】
このようなレーザー光線を用いる加工により、導電層の端部を効率よくしかも正確に後退させることができる。
【００５３】
導電層の端部を後退させる加工を行った後に、導電層に対し銅メッキ等を行ってもよい。このようなメッキを行うことで、導電層の端部が前進する（貫通孔の中心側に向かって導電層が形成される）が、前進量は最大１μｍ程度であるので、メッキによる前進量を考慮して後退量を設定することにより上述した効果は十分に得られる。
【００５４】
導電層１２，１３の端部１２ａ、１３ａが後退した後、ガラス基材１１に形成された貫通孔１５ａの角部は露出している。この場合、必要に応じて、ガラス基材１１に形成された貫通孔１５ａの角部１１ａの面取りを行う。面取り方法としては特に制限されないが、本実施形態では、エッチングにより面取りを行う。具体的には、ガラス基材１１に貫通孔１５を形成するために使用したエッチング液よりも活性度を高めたエッチング液を用いて行う。このようなエッチング液を用いてガラス基材１１をエッチングすると、エッチング液の活性度が高いため、ガラス部分である角部１１ａが部分的に除去され、面取りされる。なお、エッチング液の活性度を高める方法としては特に制限されず、たとえば、エッチング液の温度を上げる、エッチング液の液性を変化させる等が例示される。
【００５５】
（４．検出器における電離電子の測定手順）
次に、本実施形態に係る電子増幅用基板１０を用いて検出器１を構成した場合において、その検出器１で電離電子の測定を行い、これにより粒子線または電磁波の検出を行う際の手順について、図１を参照しながら具体的に説明する。ここでは、Ｘ線を検出対象とした場合を例に挙げて、以下の説明を行う。
【００５６】
検出器１のチャンバ２内には、所定種類の検出ガスを充填しておく。また、ドリフト領域５で発生した電子を読み出し電極４の側へ引き寄せるために、ドリフト電極３と、読み出し電極４と、電子増幅用基板１０の各導電層１２，１３と、に対して、それぞれに異なる大きさの電圧を印加して、電界Ｅ１，Ｅ２，Ｅ３を発生させておく。すなわち、読み出し電極４の側ほど電子を引き寄せる力が大きくなるような電位差を与えるために、ドリフト電極３と、読み出し電極４と、電子増幅用基板１０の各導電層１２，１３と、に対してそれぞれ電圧を印加する。
【００５７】
具体的には、たとえば、検出ガスとしてＡｒ７０％、ＣＨ４３０％の混合ガスを圧力１ａｔｍでチャンバ２内に充填しておく。また、たとえば、ドリフト領域５の電界Ｅ１が１２５〜５００Ｖ／ｃｍ程度、インダクション領域６の電界Ｅ３が２．５〜５ｋＶ／ｃｍ程度となるように、ドリフト電極３と、読み出し電極４と、電子増幅用基板１０と、に対する印加電圧の大きさやそれぞれの位置関係（間隔の大きさ）を適宜設定しておく。さらに、たとえば、電子増幅用基板１０の各導電層１２，１３に対する印加電圧についても、貫通孔１５の孔内にて電子雪崩増幅が起こるのに十分な電界Ｅ２が形成できるように、適宜設定しておく。
【００５８】
このような状態でたとえば５５Ｆｅの線源から放射されるＸ線がチャンバ２内に入射すると、そのチャンバ２内では、ドリフト領域５において、入射したＸ線がガスを電離させ、この電離作用により電子が発生する。このとき、ドリフト領域５には電界Ｅ１が形成されているので、発生した電子は、電子増幅用基板１０の側へ引き寄せられる。そして、電子増幅用基板１０の貫通孔１５を通過しようとする。
【００５９】
ただし、貫通孔１５の孔内には、電界Ｅ２の形成によって高電場が生じている。そのため、貫通孔１５を通過しようとする電子は、高電場によって速度が加速されて運動エネルギーが増加し、これにより他の周りの電子にエネルギーを与えて、新たな電離作用により電子を放出させる。このことが繰り返されることで、電子は増幅していき、結果として雪崩式に増幅していく。すなわち、電子が貫通孔１５の孔内を通過する際に、電子雪崩増幅が起こるのである。
【００６０】
電子雪崩増幅により増倍された電子は、インダクション領域６に形成されている電界Ｅ３により、読み出し電極４の側へ引き寄せられる。そして、読み出し電極４にて電子数が信号として読み出される。このような信号読み出しを行う読み出し電極４は、小さくエリア分けされている。そのため、どのエリアにて電子が測定されたかを特定することができる。
【００６１】
以上のような手順を経ることで、検出器１は、検出対象であるＸ線を検出することができる。
【００６２】
（５．本実施形態の効果）
本実施形態においては、導電層１２，１３の端部１２ａ、１３ａが、ガラス基材１１の貫通孔１５ａの開口部から後退している。換言すれば、導電層１２，１３に形成された貫通孔１５ｂの径が、ガラス基材１１に形成された貫通孔１５ａの径よりも大きくなっている。このことは、ガラス基材１１の貫通孔１５ａの開口部が絶縁部２０により取り囲まれていることを意味している。そのため、ガラス基材１１の両主面に形成された導電層１２，１３間、すなわち、貫通孔１５内において、電気力線が集中しやすい導電層の端部の間の距離（放電距離）が長くなることに加え、電気力線が集中する孔の周辺部分を孔から遠ざけることができるため、、放電を効果的に抑制することができる。しかも、このような効果は、上述した簡便な構成で得ることができる。
【００６３】
なお、導電層１２，１３の端部１２ａ、１３ａが後退しているため、貫通孔１５内を通る電気力線の数が減少する可能性はあるが、放電を抑制することにより、印加電圧を高くすることができ、その結果、増幅率を向上させることができる。具体的には、１０４以上、好ましくは１０5程度の増幅率を得ることができる。
【００６４】
また、図７に示す構造を有する電子増幅用基板と比較すると、導電層の端部近傍においても印可電圧は低下しないため、貫通孔の内部に強い電場を形成することができる。したがって、十分な増幅率を確保することができる。
【００６５】
また、本実施形態においては、ガラス基材１１の貫通孔１５ａの角部１１ａが面取りされている。すなわち、貫通孔１５ａの角部１１ａが鋭敏な形状ではないため、貫通孔１５内で発生した電子が、絶縁性を有するガラス基材１１にチャージアップしにくくなる。したがって、貫通孔１５内で生じる電子はガラス基材に吸着されることなく、読み出し電極４に到達できる。
【００６６】
また、本実施形態においては、上記の構成を有する電子増幅用基板１０をレーザー光線を用いる加工により製造している。導電層１２，１３の一部をレーザー光線の照射により蒸散させることで、導電層１２，１３の端部１２ａ、１３ａをガラス基材１１の貫通孔１５の開口部から後退させている。レーザー光線を用いる加工技術を採用することにより、容易かつ高精度で効率よく導電層の端部を後退させることができる。
【００６７】
なお、このような効果は、電子増幅用基板の基材としてポリイミド等の樹脂材料を用いた場合には得ることができない。樹脂材料に対して、レーザー光線を用いる加工技術を適用しようとすると、レーザー光線の照射エネルギーにより樹脂材料そのものが蒸散してしまうことがある。仮に、レーザー光線を用いた加工技術を樹脂材料に適用可能な場合であっても、加工の際に樹脂材料を固定しても、樹脂材料の変形等によりレーザー光線の照射位置の位置決めが非常に困難となり、照射位置の誤差が大きくなってしまう。そのため、電子増幅用基板に要求される貫通孔の径および配列ピッチの精度を満足するように加工できないと考えられる。たとえば、ポリイミドからなる基材に対し、レーザー光線を用いる加工により、導電層の端部を後退させようとすると、たとえば、導電層の端部の後退距離が１５０μｍを超え、配列ピッチは４００μｍを超えてしまうと推測される。
【００６８】
（６．変形例等）
上述した実施形態では、電子増幅用基板１０の主面の両方に形成された導電層１２および１３の端部を後退させている。しかしながら、一方の導電層の端部のみを後退させる構成であってもよい。このような構成であっても、上述したように放電抑制の効果を得ることができる。ただし、上述した実施形態に比較して、放電のリスクは若干高まる可能性がある。
【００６９】
上記の構成の場合、特に、電子の入口側（ドリフト電極３側）に位置する導電層、すなわち、導電層１２の端部が後退し、かつ電子の出口側（読み出し電極４側）に位置する導電層、すなわち、導電層１３の端部が後退していないことが好ましい。このような構成を採用することで、放電を抑制する効果に加え、貫通孔１５内で増幅された電子が貫通孔１５から飛び出す際に、電子が横方向に広がることなく、読み出し電極４において測定される電子の数を増やすことができる。その結果、検出対象である粒子線または電磁波の検出精度を向上させることができる。したがって、放電の抑制よりも検出精度の向上をより重視する場合には、この構成が好適である。
【００７０】
上述した実施形態では、ガラス基材として感光性ガラスを用いたが、たとえば感光性ガラスを結晶化した結晶化ガラスを用いてもよい。
【００７１】
また、上述した実施形態では、レーザー光線を用いる加工技術により、導電層の一部を除去しているが、レジスト膜あるいはマスクを用いたエッチングにより導電層の一部を除去してもよい。具体的には、ガラス基材１１に貫通孔１５ａが形成される前後に、基板上にレジスト膜を形成、あるいは、マスクを重ねて、貫通孔１５ａの開口部を取り囲む絶縁部となるべき部分を露光し、その後、ウェットエッチング等により当該部分を除去すればよい。
【００７２】
また、上述した実施形態では、チャンバ２内の電子増幅用基板１０が一枚のみである場合を例示している。ただし、電子増幅用基板１０は、チャンバ２内に複数枚が設けられていてもよい。電子増幅用基板１０を複数枚備える構成の検出器１では、一枚のみの場合に比べると、装置構成の複雑化を招いてしまうが、電子雪崩増幅の際のゲインを増大させることが容易に実現可能となる。
【００７３】
また、上述した実施形態では、電子増幅用基板１０における貫通孔１５が丸孔である場合を例示している。ただし、貫通孔１５は、孔内に電場を形成し得る形状であれば、丸孔ではなく、角孔等の他形状のものであっても構わない。
【００７４】
また、上述した実施形態では、検出器１を構成するチャンバ２内の読み出し電極４等が平板状に形成されている場合を例示している。ただし、読み出し電極４等は、たとえばマイクロストリップと呼ばれる線状に形成されたものであってもよい。
【００７５】
以上、本発明の実施形態について説明してきたが、本発明は、上述した実施形態に何ら限定されるものではなく、本発明の要旨を逸脱しない範囲内において種々に改変することができる。
【実施例】
【００７６】
以下、本発明を、さらに詳細な実施例に基づき説明するが、本発明は、これら実施例に限定されない。
【００７７】
（実施例１）
ガラス基材として、ＨＯＹＡ株式会社製ＰＥＧ３を用いた。ＰＥＧ３は感光性ガラスであり、ＳｉＯ２−Ｌｉ２Ｏ−Ａｌ２Ｏ３の組成を有していた。また、ＰＥＧ３の厚みは０．７ｍｍであった。
【００７８】
５０μｍの径を有する貫通孔を１５０μｍの配列ピッチで形成するためのパターンを有するマスクを用いて、このガラス基材に対し紫外線による露光を行い、紫外線が照射された部分に結晶を析出させて、さらに６００℃に加熱した。次に、フッ化水素（ＨＦ）を用いてエッチングを行い、紫外線が照射された部分を除去することにより、５０μｍの径を有する貫通孔を形成した。
【００７９】
貫通孔が形成されたガラス基材に対し、スパッタリングにより、ガラス基材の上にクロムの薄膜を形成し、その上に銅の薄膜を形成して導電層を構成した。導電層の厚みは２μｍであった。
【００８０】
導電層が形成されたガラス基材の主面の両方に対し、ＵＶレーザー（波長：３５５ｎｍ）を用いて、両導電層の端部を後退させる加工を行った。後退距離は２０μｍとした。
【００８１】
得られた電子増幅用基板には、５０μｍの径を有する貫通孔が１５０μｍの配列ピッチで形成されており、導電層の端部は、貫通孔の開口部から２０μｍ後退していた。この電子増幅用基板を用いて、検出器を構成し、Ａｒ７０％、ＣＨ４３０％のガスフロー雰囲気において、５５ＦｅのＸ線の検出を行った。その結果、印加電圧を３０００Ｖとした場合であっても、導電層間の放電は生じなかった。なお、導電層の端部を後退させなかった基板を用いた場合には、印加電圧が２２００Ｖで放電が生じた。
【００８２】
（実施例２）
ガラス基材として、実施例１と同様のＰＥＧ３を用いた。５０μｍの径を有する貫通孔を１５０μｍの配列ピッチで形成するためのパターンを有するマスクを用いて、このガラス基材に対し紫外線による露光を行い、紫外線が照射された部分に結晶を析出させて、さらに６００℃に加熱した。続いて、スパッタリングにより、ガラス基材の上にクロムの薄膜を形成し、その上に銅の薄膜を形成して導電層を構成した。導電層の厚みは２μｍであった。
【００８３】
次に、導電層の上にレジスト膜を形成して、レーザー露光現像を行った。この際、形成する貫通孔の径よりも４０μｍ大きい径を有する部分に露光を行った。
【００８４】
露光後、塩化鉄（ＦｅＣｌ３）を用いてエッチングを行い、導電層を除去した。すなわち、導電層には、９０μｍの径を有する孔が１５０μｍの配列ピッチで形成された。
【００８５】
導電層に対するエッチングにより露出したガラス基材に対して、フッ化水素（ＨＦ）を用いてエッチングを行い、紫外線が照射された部分を除去して貫通孔を形成した。得られた電子増幅用基板には、５０μｍの径を有する貫通孔が１５０μｍの配列ピッチで形成されており、導電層の端部は、貫通孔の開口部から２０μｍ後退していた。この電子増幅用基板を用いて、検出器を構成し、Ｘ線の検出を行った。その結果、印加電圧を３０００Ｖとした場合であっても、導電層間の放電は生じなかった。
【００８６】
（実施例３）
実施例２で得られた電子増幅用基板に対し、さらに６０℃としたフッ化水素（ＨＦ）を用いてエッチングを行い、貫通孔の開口部の角部を丸めた。得られた電子増幅用基板を用いて、検出器を構成し、Ｘ線の検出を行った。その結果、印加電圧を３０００Ｖとした場合であっても、導電層間の放電は生じないことに加え、貫通孔内部のチャージアップが抑制されていることが確認できた。
【符号の説明】
【００８７】
１…検出器
２…チャンバ
３…ドリフト電極
４…読み出し電極
１０…電子増幅用基板
１４…積層体
１１…ガラス基材
１２，１３…導電層
１５…貫通孔
【図２】
2014170642.tif 000003
【図３】
2014170642.tif 000004
【図４】
2014170642.tif 000005
【図７】
2014170642.tif 000006
【図１】
2014170642.tif 000007
【図５】
2014170642.tif 000008
【図６】
2014170642.tif 000009